(57)【要約】      （修正有）【課題】良好な均一性および経時安定性を有する磁場（または磁束密度）を簡便にもたらすことができる超伝導磁石装置を提供する。【解決手段】超伝導ボア１０を有する超伝導バルク磁石９であって、室温ボア８を有するクライオスタット７内に、超伝導バルク磁石を配置され、クライオスタット、強磁性シールド体１１は、シールドボア１２内に配置される、強磁性シールド体の平均断面積Ｓｆｂに対して、Ｓｆｂ≧２．５＊Ｓｂｏが適用される超伝導磁石装置２において、強磁性シールド体をクライオスタット内に配置していることを特徴とされ、超伝導磁石装置は、良好な均一性および経時安定性を有する磁場（または磁束密度）を簡便にもたらすことができる、超伝導磁石装置を提供する。【選択図】図１
2020187109.tif 000002
【特許請求の範囲】
【請求項１】
超伝導磁石装置（２）であって、
−超伝導ボア（１０）を有する超伝導バルク磁石（９）であって、前記超伝導バルク磁石（９）は回転対称軸（ｚ）、および前記回転対称軸（ｚ）に垂直な平面内の最大外径ＯＤｂｍを有し、前記超伝導ボア（１０）は、前記回転対称軸（ｚ）に垂直な平面内の最小断面積Ｓｂｏを有する、超伝導バルク磁石（９）と、
−室温ボア（８）を有する含むクライオスタット（７）であって、前記超伝導バルク磁石（９）を前記クライオスタット（７）内に配置し、前記室温ボア（８）を前記超伝導ボア（１０）内に配置している、クライオスタット（７）と、
−シールドボア（１２）を有する強磁性シールド体（１１）であって、前記超伝導バルク磁石（９）を前記強磁性シールド体（１１）の前記シールドボア（１２）内に配置し、前記強磁性シールド体（１１）は、各々の軸方向端部で前記回転対称軸（ｚ）に対して、少なくともＯＤｂｍ／３だけ前記超伝導バルク磁石（９）から延出している、強磁性シールド体（１１）とを備え、
さらに、前記回転対称軸（ｚ）に垂直であり、前記強磁性シールド体（１１）と交差しているすべての平面内における前記強磁性シールド体（１１）の断面積の平均として定義される、前記強磁性シールド体（１１）の平均断面積Ｓｆｂに対して、Ｓｆｂ≧２．５＊Ｓｂｏが適用される超伝導磁石装置（２）において、
前記強磁性シールド体（１１）を前記クライオスタット（７）内に配置していることを特徴とする、
超伝導磁石装置（２）。
【請求項２】
前記超伝導バルク磁石（９）の最小内径ＩＤｂｍには、
ＩＤｂｍ≧２０ｍｍ、
好ましくはＩＤｂｍ≧３０ｍｍ、
最も好ましくはＩＤｂｍ≧４０ｍｍ
が適用されることを特徴とする、請求項１に記載の超伝導磁石装置（２）。
【請求項３】
前記超伝導バルク磁石（９）が前記回転対称軸（ｚ）の方向に軸方向長Ｌｂｍを有し、Ｌｂｍ≧２．５＊ＩＤｂｍとなり、ＩＤｂｍが前記超伝導バルク磁石（９）の最小内径であることを特徴とする、請求項１または２のいずれか一項に記載の超伝導磁石装置（２）。
【請求項４】
前記強磁性シールド体（１１）が強磁性端部キャップ（３４、３５）を備え、前記端部キャップ（３４、３５）が、各々の軸方向端部で前記超伝導バルク磁石（９）の前記半径方向厚さの少なくとも一部を覆って半径方向内側に向かって延在していることを特徴とする、請求項１から３のいずれか一項に記載の超伝導磁石装置（２）。
【請求項５】
前記クライオスタット（７）が、前記強磁性シールド体（１１）の温度を制御するための制御装置を含むことを特徴とする、請求項１から４のいずれか一項に記載の超伝導磁石装置（２）。
【請求項６】
−前記軸方向（ｚ）に沿って外径および／または内径が変化し、具体的には、前記軸方向（ｚ）に沿って半径方向厚さが変化し、かつ／または
−方位角位置の関数として半径方向厚さが変化し、具体的には、前記軸方向（ｚ）に沿った複数の溝を有し、かつ／または
−複数のボアホールを有する、
円筒壁形状、または略円筒壁形状を有するように、前記強磁性シールド体（１１）を設計していることを特徴とする、請求項１から５のいずれか一項に記載の超伝導磁石装置（２）。
【請求項７】
前記超伝導バルク磁石（９）が励磁状態であり、残留磁束強度Ｂｂｏが前記超伝導バルク磁石（９）によってその磁気中心（ＭＣ）に保存されることを特徴とする、請求項１から６のいずれか一項に記載の超伝導磁石装置（２）。
【請求項８】
Ｂｂｏ≧３．５テスラ、好ましくはＢｂｏ≧５．０テスラ、最も好ましくはＢｂｏ≧７．０テスラであることを特徴とする、請求項７に記載の超伝導磁石装置（２）。
【請求項９】
前記室温ボア（８）の外側、および前記クライオスタット（７）の外側のいずれであっても漂遊磁場が１５ガウス以下、好ましくは５ガウス以下の大きさを有するように、前記超伝導磁石装置（２）、具体的には前記強磁性シールド体（１１）を構成していることを特徴とする、請求項７または８に記載の超伝導磁石装置（２）。
【請求項１０】
前記強磁性シールド体（１１）が、その最大磁化の少なくとも７０％の磁化になっていることを特徴とする、請求項７から９のいずれか一項に記載の超伝導磁石装置（２）。
【請求項１１】
励磁装置（１）であって、
−励磁ボア（６）を有する励磁用電磁石（３）と、
−請求項１から１０のいずれか一項に記載の超伝導磁石装置（２）とを備え、
前記超伝導磁石装置（２）の少なくとも一部を、前記励磁ボア（６）内に配置している、励磁装置（１）。
【請求項１２】
試料（１５）を前記室温ボア（８）内に配置し、また前記超伝導バルク磁石（９）によってその磁気中心（ＭＣ）に保存される前記残留磁束密度Ｂｂｏに前記試料（１５）を晒すことと、前記室温ボア（８）内の前記試料（１５）に対してＮＭＲ測定を実行することとを特徴とする、請求項７から１０のいずれか一項に記載の超伝導磁石装置（２）の使用。
【請求項１３】
超伝導磁石装置（２）内の超伝導バルク磁石（９）を励磁する方法であって、前記超伝導磁石装置（２）は、
−超伝導ボア（１０）を有する前記超伝導バルク磁石（９）であって、前記超伝導バルク磁石（９）は回転対称軸（ｚ）、および前記回転対称軸（ｚ）に垂直な平面内の最大外径ＯＤｂｍを有し、前記超伝導ボア（１０）は、前記回転対称軸（ｚ）に垂直な平面内の最小断面積Ｓｂｏを有する、超伝導バルク磁石（９）と、
−室温ボア（８）を有するクライオスタット（７）であって、前記超伝導バルク磁石（９）を前記クライオスタット（７）内に配置し、前記室温ボア（８）を前記超伝導ボア（１０）内に配置している、クライオスタット（７）と、
−シールドボア（１２）を有する強磁性シールド体（１１）であって、前記超伝導バルク磁石（９）を前記強磁性シールド体（１１）の前記シールドボア（１２）内に配置し、前記強磁性シールド体（１１）は、各々の軸方向端部で前記回転対称軸（ｚ）に対して、少なくともＯＤｂｍ／３だけ前記超伝導バルク磁石（９）から延出している、強磁性シールド体（１１）とを備え、
さらに、前記回転対称軸（ｚ）に垂直であり、前記強磁性シールド体（１１）と交差しているすべての平面内における前記強磁性シールド体（１１）の断面積の平均として定義される、前記強磁性シールド体（１１）の平均断面積Ｓｆｂに対して、Ｓｆｂ≧２．５＊Ｓｂｏが適用され、
前記強磁性シールド体（１１）を前記クライオスタット（７）内に配置し、
具体的には前記超伝導磁石装置（２）を、請求項１から１０のいずれか一項に従って設計し、
前記方法は、
励磁用電磁石（３）の前記励磁ボア（６）内に、前記超伝導磁石装置（２）の少なくとも一部を配置するステップａ）と、
少なくとも１つの電流（Ｉ０）を前記励磁用電磁石（３）に印加することによって、前記励磁ボア（６）内で磁束密度を発生させ、その結果前記超伝導バルク磁石（９）の磁気中心（ＭＣ）に印加磁束密度Ｂａｐｐが存在するようにするステップｂ）であって、
この場合、前記超伝導バルク磁石（９）の温度Ｔｂｍは、前記超伝導バルク磁石（９）の臨界温度Ｔｃｒｉｔを超えている、ステップｂ）と、
前記温度Ｔｂｍを、Ｔｃｒｉｔ未満に下げるステップｃ）と、
前記励磁用電磁石（３）における前記少なくとも１つの電流（Ｉ０）をオフにするステップｄ）であって、その際Ｔｂｍ＜Ｔｃｒｉｔとすることにより、残留磁束密度Ｂｂｏが前記磁気中心（ＭＣ）に保存されるようにする、ステップｄ）と、
前記励磁ボア（６）から前記超伝導磁石装置（２）を取り外し、Ｔｂｍ＜Ｔｃｒｉｔを維持するステップｅ）とを含む
方法。
【請求項１４】
ステップｂ）において、前記少なくとも１つの電流（Ｉ０）を
Ｂａｐｐ≧３．５テスラ、
好ましくはＢａｐｐ≧５テスラ、
最も好ましくはＢａｐｐ≧７テスラ
となるように選択している、請求項１３に記載の方法。
【請求項１５】
−前記超伝導バルク磁石（９）の形状および／または前記強磁性シールド体（１１）の形状を選択することにより、
−かつステップｅ）の後、前記クライオスタット（７）内の前記強磁性シールド体（１１）の温度を制御することにより、
前記磁気中心（ＭＣ）に対して＋５ｍｍから−５ｍｍまでの位置における前記回転対称軸（ｚ）上の前記磁束密度を、ステップｅ）の後、Ｂｂｏが１００ｐｐｍ以内になるよう維持していることを特徴とする、請求項１３または１４に記載の方法。
【発明の詳細な説明】
【技術分野】
【０００１】
本発明は、超伝導磁石装置に関し、この超伝導磁石装置は、
−超伝導孔部を有する超伝導バルク磁石であって、この超伝導バルク磁石は回転対称軸ｚ、およびこの回転対称軸ｚに垂直な平面内の最大外径ＯＤｂｍを有し、超伝導ボアは、回転対称軸ｚに垂直な平面内の最小断面積Ｓｂｏを有する、超伝導バルク磁石と、
−室温ボアを有するクライオスタットであって、超伝導バルク磁石をこのクライオスタット内に配置し、室温ボアを超伝導ボア内に配置している、クライオスタットと、
−シールドボアを有する強磁性シールド体であって、超伝導バルク磁石をこの強磁性シールド体のシールドボア内に配置し、この強磁性シールド体は、各々の軸方向端部で回転対称軸ｚに対して、少なくともＯＤｂｍ／３だけ超伝導バルク磁石から延出している、強磁性シールド体とを備え、
さらに、回転対称軸ｚに垂直であり、強磁性シールド体と交差しているすべての平面内における強磁性シールド体の断面積の平均として定義される、強磁性シールド体の平均断面積Ｓｆｂに対して、Ｓｆｂ≧２．５＊Ｓｂｏが適用される、
超伝導磁石装置。
【背景技術】
【０００２】
そのような超伝導磁石装置は、米国特許第７８５９３７４号明細書から知られている。
【０００３】
超伝導体では、実質的に抵抗損失なしで電流が流れる。超伝導体は臨界温度Ｔｃｒｉｔ未満でのみ超伝導状態とみなされ、この臨界温度Ｔｃｒｉｔは極低温領域内であり、使用される超伝導体材料に依存する。超伝導体を使用して、強力な磁場を発生させることができる。この磁場は超伝導体内を流れる電流によって発生し、超伝導体は通常、この目的のためにコイルまたはリングを形成し（「超伝導磁石」）、磁場は超伝導ボア内で得られる。具体的には、超伝導閉回路内には、ひとたび励磁されると電流源に接続する必要なしに、実質的に一定の電流強度で電流を流すことができる（「永久モード」）。
【０００４】
コイル型超伝導磁石装置は通常、直接接続された電流源により励磁され、励磁が完了すると、超伝導スイッチが閉じられて永久モードが確立する。
【０００５】
閉じたリング状の超伝導構造をベースとした超伝導バルク磁石の場合、電気接点は不要となる。超伝導バルク磁石を、たとえば米国特許第７８５９３７４号明細書に記載の、「フィールドクーリング」として知られている方法で励磁することができる。この方法では、クライオスタット内に位置する超伝導バルク磁石が、励磁用電磁石内に配置されている。最初に、超伝導バルク磁石の温度がＴｃｒｉｔを超えた状態で維持され、所望の磁場（または磁束密度）に達するまで励磁用電磁石が徐々に励磁される。次いで、クライオスタット内の温度をＴｃｒｉｔ未満に下げると、これによって超伝導バルク磁石が超伝導状態になる。次いで、励磁用電磁石の磁場を徐々に下げる。この間、超伝導バルク磁石内に磁束の変化に対抗して超伝導電流が誘導され、その結果、超伝導バルク磁石の超伝導ボア内に磁場（または磁束密度）が捕捉（または保存）される。次いで、超伝導バルク磁石がクライオスタットと共に励磁用電磁石から取り外される。超伝導バルク磁石が十分に冷却された状態、具体的にはＴｃｒｉｔ未満に維持されている限り、超伝導ボア内の磁場は一定のままとなり、たとえばＮＭＲ測定にこれを使用することができる。捕捉された磁場をＮＭＲ実験などの実験で利用するには、クライオスタットに室温ボアを設ける必要があり、さらにこの室温ボアを超伝導ボア内に配置する必要がある。
【０００６】
ただし、超伝導バルク磁石は、超伝導ボア内に磁場を発生させる（または保存する）だけでなく、その外側にも磁場（「漂遊磁場」）を発生させている。外側にこの漂遊磁場が発生することは一般に望ましいことではなく、これはなぜなら、近傍の電気機器を妨害する可能性があり、たとえばペースメーカーを携行している人にとっても危険な場合があるためである。
【０００７】
米国特許第７８５９３７４号明細書では、電気による励磁装置が取り外された後、超伝導バルク磁石を内包するクライオスタットの周りに、鋼板シールドを配置することを提案している。
【０００８】
鋼板シールドにより、漂遊磁場が低減され、その結果として、超伝導バルク磁石近傍での外乱および危険が最小限に抑えられることになる。ただし、多くの用途では、超伝導ボア内の磁場（または磁束密度）の均一性と安定性とを高くすることが必要である。このシールドは均一性に影響するものであり、このシールドを配置する際のわずかな誤差でさえ、超伝導ボア内の均一性を著しく低下させる。その上、シールド体の温度は周囲環境の温度変動による影響を受けるため、超伝導ボア内の磁場の経時安定性を達成することは困難である。また、励磁された超伝導バルク磁石を内包するクライオスタット上でシールドを移動させるには、大きな機械力を制御する必要があり、これはなぜなら、超伝導バルク磁石の漂遊磁場が鉄シールドを引き付けることになるためであり、これによってこの手順が厄介で時間のかかるものになる。
【０００９】
米国特許第７１８３７６６号明細書には、スパッタリング用途に適した超伝導磁場装置が記載されている。リング状の超伝導体がその下に設けられた強磁性下側ヨークと共に断熱容器内に配置されている。一実施形態では、超伝導体の横に強磁性リングヨークを配置することが、断熱容器の内部を制限することに寄与している。断熱容器の上部において、超伝導体バルクに対するヨークリングの延出部分が小さくなっているため、磁場が断熱容器の外側に広がり、その結果、スパッタリング用途に関与させることができる。強磁性ヨークは、スパッタリング用途で使用される前記磁場を整形することを目的としている。超伝導体は、フィールドクーリング処理によって励磁される。
【００１０】
フープ応力に対処するために、異なるタイプの複数の金属リングを超伝導バルクリングに取り付けることが以下の文献に提案されている。これらの金属リングは磁気シールドに適しておらず、これは具体的には、金属リングが軸方向に超伝導バルクを十分に越えて延在していないか、かつ／またはこれらが薄過ぎるか、かつ／またはこれらが非磁性材料または反磁性材料製であるためである。
−Ｔ．Ｎａｋａｍｕｒａ  ｅｔ  ａｌ．，Ｊｏｕｒｎａｌ  ｏｆ  Ｍａｇｎｅｔｉｃ  Ｒｅｓｏｎａｎｃｅ  ２５９（２０１５），６８−７５では、フープ応力に抵抗するために、複数のアルミニウムリングに挿入された６つのＥｕＢａ２Ｃｕ３Ｏｙリングを含む、ＮＭＲ用途およびＭＲＩ用途の超伝導バルク磁石について開示されている。
−Ｍ．Ｔｓｕｃｈｉｍｏｔｏ  ａｎｄ  Ｍ．Ｍｏｒｉｔａ，Ｐｈｙｓｉｃｓ  Ｐｒｏｃｅｄｉａ  ８１（２０１６），１７０−１７３では、フィールドクーリング中のリングバルクＨＴＳの応力評価について開示されている。フープ応力に抵抗するために、リングバルクＨＴＳが複数の鉄リング内に配置されている。
【００１１】
異なるタイプの複数の金属リングを、シミング目的で複数の超伝導バルクリングに取り付けることも以下の文献に提案されている。ここでも、これらの金属リングは磁気シールドに適しておらず、これは具体的には、これらが薄過ぎるか、かつ／またはこれらが超伝導磁石の外側に配置されていないためである。
−Ｓ．Ｋｉｍ  ｅｔ  ａｌ．，ＩＥＥＥ  Ｔｒａｎｓａｃｔｉｏｎｓ  ｏｎ  ａｐｐｌｉｅｄ  ｓｕｐｅｒｃｏｎｄｕｃｔｉｖｉｔｙ，Ｖｏｌ．１９，Ｎｏ．３，Ｊｕｎｅ  ２００９，２２７３−２２７６には、複数のＨＴＳバルク環とその内部に配置された強磁性シミング用の複数の鉄リングの捕捉磁場特性について記載されている。
−Ｓ．Ｋｉｍ  ｅｔ  ａｌ．，ＩＥＥＥ  Ｔｒａｎｓａｃｔｉｏｎｓ  ｏｎ  ａｐｐｌｉｅｄ  ｓｕｐｅｒｃｏｎｄｕｃｔｉｖｉｔｙ，Ｖｏｌ．２８，Ｎｏ．３，Ａｐｒｉｌ  ２０１８，４３０１５０５には、磁場均一化を行うために複数の薄い鉄リングに挿入され、フィールドクーリングされた複数の積層型ＧｄＢＣＯバルク環について記載されている。
【００１２】
さらに、バルク磁石の磁化を増大させるために、超伝導バルク磁石の近傍で鉄を使用することが以下の文献により知られている。鉄は多くの場合、クライオスタットの外側に配置され、かつ／またはバルク磁石は超伝導ボアを有さず、かつ／または励磁はクライオスタット内から行われる。
−Ｈ．Ｆｕｊｉｓｈｉｒｏ  ｅｔ  ａｌ．，Ｓｕｐｅｒｃｏｎｄ．Ｓｃｉ．Ｔｅｃｈｎｏｌ．２９（２０１６），０８４００１では、ボアを有さずクライオスタット内に配置されるＭｇＢ２バルクが提案されており、ここではクライオスタットが軟鉄ヨーク間に配置されている。
−Ｂ．Ｇｏｎｙ  ｅｔ  ａｌ．，ＩＥＥＥ／ＣＳＣ  ｓｕｐｅｒｃｏｎｄｕｃｔｉｖｉｔｙ  ｎｅｗｓ  ｆｏｒｕｍ（ｇｌｏｂａｌ  ｅｄｉｔｉｏｎ）Ｊａｎｕａｒｙ  ２０１５，ＡＳＣ  ２０１４  ｍａｎｕｓｃｒｉｐｔ  ３ＬＰｏ２Ｈ−０４では、ボアを有さず、超電導バルクを取り囲むＥＩ型鉄心が提案されており、ここでは、励磁用コイルもこのＩＥ型鉄心内に配置されている。
−Ｂ．Ｇｏｎｙ  ｅｔ  ａｌ．，“Ｍａｇｎｅｔｉｚａｔｉｏｎ  ｓｔｕｄｉｅｓ  ｏｆ  ａ  ＨＴＳ  ｂｕｌｋ  ｉｎ  ａ  ｓｙｍｍｅｔｒｉｃａｌ  ｉｒｏｎ  ｃｏｒｅ”，ｃｏｎｆｅｒｅｎｃｅ  ｐａｐｅｒ，Ｏｃｔｏｂｅｒ  ２０１５（ｈｔｔｐｓ：／／ｗｗｗ．ｒｅｓｅａｒｃｈｇａｔｅ．ｎｅｔ／ｐｕｂｌｉｃａｔｉｏｎ／２８３０５６７６７からダウンロード可能）にも、ボアを有さず、磁化コイルに包囲されたＹＢＣＯバルクについて記載されており、ここでは、このＹＢＣＯバルクと磁化コイルとが鉄心によって包囲されている。
−Ｍ．Ｄ．Ａｉｎｓｌｉｅ  ｅｔ  ａｌ，Ｓｕｐｅｒｃｏｎｄ．Ｓｃｉ．Ｔｅｃｈｎｏｌ．２９（２０１６），０７４００３には、バルクＨＴＳの捕捉磁場性能を向上することについて記載されている。ここで、複数のＨＴＳバルクはボアを有さず、かつ鉄ヨーク部の間に配置されている。バルクＨＴＳは、冷却された銅クランプ試料ホルダに配置されている。
−特開平７−２０１５６０号公報には、磁場発生方法および装置が記載されており、ボアを有さないＹＢＣＯバルク超伝導体が強磁性フレームの下に配置され、ここでは、電磁コイルが強磁性フレームと係合した状態で配置されている。ＹＢＣＯ超伝導体バルク、電磁コイル、および強磁性フレームは、極低温容器内に配置されている。この装置により、磁気浮上などに用いられる強力な磁場がもたらされる。
【００１３】
また、外部磁場を超伝導シリンダの内部から締め出すために強磁性シリンダ内に配置される超伝導シリンダの組み合わせによるブロック効果を調査する実験も以下に示すように行われており、これらの実験では、フィールドクーリングは適用されず、かつ／または超伝導シリンダの大きさが小さ過ぎるため、室温ボアに試料が入った状態で超伝導ボアに接触することができず、かつ／または室温ボアまたはクライオスタットについては全く説明されていなかった。
−Ｍ．Ｉｔｏｈ  ｅｔ  ａｌ．，ＩＥＥＥ  Ｔｒａｎｓａｃｔｉｏｎｓ  ｏｎ  ａｐｐｌｉｅｄ  ｓｕｐｅｒｃｏｎｄｕｃｔｉｖｉｔｙ，Ｖｏｌ．３，Ｎｏ．１，Ｍａｒｃｈ  １９９３，１８１−１８４では、長さ７５ｍｍの軟鉄シリンダ内にある内径５ｍｍ、長さ１９ｍｍのＹＢＣＯシリンダ内の磁場が調査され、その際、ＹＢＣＯシリンダ内の磁場は、７７Ｋで動作するホール装置を使用して測定された。
−Ｍ．Ｉｔｏｈ  ｅｔ  ａｌ．，ＩＥＥＥ  Ｔｒａｎｓａｃｔｉｏｎｓ  ｏｎ  ｍａｇｎｅｔｓ，Ｖｏｌ．３２，Ｎｏ．４，Ｊｕｌｙ  １９９６，２６０５−２６０８では、内径２．９ｍｍ、厚さ２．６ｍｍの３０ｍｍ長ＢＰＳＣＣＯシリンダを覆う、最大６層の６０ｍｍ長強磁性シリンダの遮蔽効果について調査された。
−Ｇ．Ｐ．Ｌｏｕｓｂｅｒｇ  ｅｔ  ａｌ．，ＩＥＥＥ  Ｔｒａｎｓａｃｔｉｏｎｓ  ｏｎ  ａｐｐｌｉｅｄ  ｓｕｐｅｒｃｏｎｄｕｃｔｉｖｉｔｙ，Ｖｏｌ．２０，Ｎｏ．１，Ｆｅｂ．２０１０，３３−４１では、円筒壁形状の強磁性シリンダに包囲された、同じ軸方向長の円筒壁形状のＨＴＳの配置に対する、外部磁場の侵入に関する有限要素モデル計算について報告されている。
【先行技術文献】
【特許文献】
【００１４】
【特許文献１】米国特許第７８５９３７４号明細書
【特許文献２】米国特許第７１８３７６６号明細書
【特許文献３】特開平７−２０１５６０号公報
【非特許文献】
【００１５】
【非特許文献１】Ｔ．Ｎａｋａｍｕｒａ  ｅｔ  ａｌ．，Ｊｏｕｒｎａｌ  ｏｆ  Ｍａｇｎｅｔｉｃ  Ｒｅｓｏｎａｎｃｅ  ２５９（２０１５），６８−７５
【非特許文献２】Ｍ．Ｔｓｕｃｈｉｍｏｔｏ  ａｎｄ  Ｍ．Ｍｏｒｉｔａ，Ｐｈｙｓｉｃｓ  Ｐｒｏｃｅｄｉａ  ８１（２０１６），１７０−１７３
【非特許文献３】Ｓ．Ｋｉｍ  ｅｔ  ａｌ．，ＩＥＥＥ  Ｔｒａｎｓａｃｔｉｏｎｓ  ｏｎ  ａｐｐｌｉｅｄ  ｓｕｐｅｒｃｏｎｄｕｃｔｉｖｉｔｙ，Ｖｏｌ．１９，Ｎｏ．３，Ｊｕｎｅ  ２００９，２２７３−２２７６
【非特許文献４】Ｓ．Ｋｉｍ  ｅｔ  ａｌ．，ＩＥＥＥ  Ｔｒａｎｓａｃｔｉｏｎｓ  ｏｎ  ａｐｐｌｉｅｄ  ｓｕｐｅｒｃｏｎｄｕｃｔｉｖｉｔｙ，Ｖｏｌ．２８，Ｎｏ．３，Ａｐｒｉｌ  ２０１８，４３０１５０５
【非特許文献５】Ｈ．Ｆｕｊｉｓｈｉｒｏ  ｅｔ  ａｌ．，Ｓｕｐｅｒｃｏｎｄ．Ｓｃｉ．Ｔｅｃｈｎｏｌ．２９（２０１６），０８４００１
【非特許文献６】Ｂ．Ｇｏｎｙ  ｅｔ  ａｌ．，ＩＥＥＥ／ＣＳＣ  ｓｕｐｅｒｃｏｎｄｕｃｔｉｖｉｔｙ  ｎｅｗｓ  ｆｏｒｕｍ（ｇｌｏｂａｌ  ｅｄｉｔｉｏｎ）Ｊａｎｕａｒｙ  ２０１５，ＡＳＣ  ２０１４  ｍａｎｕｓｃｒｉｐｔ  ３ＬＰｏ２Ｈ−０４
【非特許文献７】Ｂ．Ｇｏｎｙ  ｅｔ  ａｌ．，“Ｍａｇｎｅｔｉｚａｔｉｏｎ  ｓｔｕｄｉｅｓ  ｏｆ  ａ  ＨＴＳ  ｂｕｌｋ  ｉｎ  ａ  ｓｙｍｍｅｔｒｉｃａｌ  ｉｒｏｎ  ｃｏｒｅ”，ｃｏｎｆｅｒｅｎｃｅ  ｐａｐｅｒ，Ｏｃｔｏｂｅｒ  ２０１５
【非特許文献８】Ｍ．Ｄ．Ａｉｎｓｌｉｅ  ｅｔ  ａｌ，Ｓｕｐｅｒｃｏｎｄ．Ｓｃｉ．Ｔｅｃｈｎｏｌ．２９（２０１６），０７４００３
【非特許文献９】Ｍ．Ｉｔｏｈ  ｅｔ  ａｌ．，ＩＥＥＥ  Ｔｒａｎｓａｃｔｉｏｎｓ  ｏｎ  ａｐｐｌｉｅｄ  ｓｕｐｅｒｃｏｎｄｕｃｔｉｖｉｔｙ，Ｖｏｌ．３，Ｎｏ．１，Ｍａｒｃｈ  １９９３，１８１−１８４
【非特許文献１０】Ｍ．Ｉｔｏｈ  ｅｔ  ａｌ．，ＩＥＥＥ  Ｔｒａｎｓａｃｔｉｏｎｓ  ｏｎ  ｍａｇｎｅｔｓ，Ｖｏｌ．３２，Ｎｏ．４，Ｊｕｌｙ  １９９６，２６０５−２６０８
【非特許文献１１】Ｇ．Ｐ．Ｌｏｕｓｂｅｒｇ  ｅｔ  ａｌ．，ＩＥＥＥ  Ｔｒａｎｓａｃｔｉｏｎｓ  ｏｎ  ａｐｐｌｉｅｄ  ｓｕｐｅｒｃｏｎｄｕｃｔｉｖｉｔｙ，Ｖｏｌ．２０，Ｎｏ．１，Ｆｅｂ．２０１０，３３−４１
【発明の概要】
【発明が解決しようとする課題】
【００１６】
本発明の目的は、良好な均一性および経時安定性を有する磁場（または磁束密度）を簡便にもたらすことができる、超伝導磁石装置を提供することである。
【課題を解決するための手段】
【００１７】
本発明によれば、この目的は、強磁性シールド体をクライオスタット内に配置していることを特徴とする、冒頭で紹介した超伝導磁石装置によって達成される。
【００１８】
本発明は、望ましくないか、または危険でさえある漂遊磁場から周囲環境を保護する強磁性シールド体を、クライオスタット内に入れることを提案する。その結果、「フィールドクーリング」による励磁手順中に励磁用電磁石の磁場（または磁束密度）を印加する場合、この磁場は強磁性シールドを貫通する必要があるが、この場合、励磁手順中に強磁性シールド体を設けていない状況と比較して、低下した磁場強度が超伝導バルク磁石において存在することになる。したがって、クライオスタット内に強磁性シールド体を設けていない状況と比較して、同じ捕捉磁場強度を達成するために、励磁用電磁石はやや強い磁場（または磁束強度）をもたらす必要がある。これに対して、クライオスタット内に強磁性シールド体を入れることは、励磁手順の後にクライオスタットの周りに強磁性シールド体を配置することと比較して、本発明により利用可能となる多くの利点を有する。
【００１９】
まず、励磁した超伝導バルク磁石の周りに強磁性シールド体を後で配置する場合は、大きな機械力を制御する必要があり、これはなぜなら、超伝導バルク磁石の外側に捕捉された磁場（または磁束密度）が強磁性シールド体を引き付けようとするためである。強磁性シールド体をクライオスタット内に配置する場合（したがって、強磁性シールド体を励磁開始前に配置しておく場合）、この厄介なステップを完全に回避することができる。
【００２０】
また、強磁性シールド体は捕捉された磁場（または磁束密度）に影響を与え、その結果、超伝導ボア内に捕捉された磁場（または磁束密度）の均一性に影響を与えることになる。クライオスタットの周りに強磁性シールド体を後で配置する場合、磁力の存在下でこの取り付けを行わなければならないため、通常、取り付け時の精度が比較的低くなる。これに対して、クライオスタット内に強磁性シールド体を配置する場合は、これを永久的に固定でき、その際も、超伝導磁石装置の製造中は通常、磁力による妨害がないため、正確に位置合わせすることができる。この理由から、本発明により、より高い均一性が簡便に得られるようになる。
【００２１】
また、捕捉された磁場の安定性は、強磁性シールド体の温度変動の影響を受けることになる。強磁性シールド体をクライオスタット内に配置することにより、強磁性シールド体の温度が自動的に安定する。
【００２２】
本発明により提供される、超伝導バルク磁石からの強磁性シールド体の軸方向の延出、および強磁性シールド体と超伝導バルク磁石の超伝導ボアとの断面積比により、十分な遮蔽効果、すなわち漂遊磁場からの周囲環境の保護を確実に実現することができ、本発明の装置を、たとえば実験室や病院において、別途保護手段を設けずに使用することができる。本発明によれば、Ｓｆｂ≧２．５＊Ｓｂｏ、および典型的には、Ｓｆｂ≧４＊ＳｂｏまたはＳｆｂ≧１０＊Ｓｂｏも適用される。さらに、強磁性シールド体は、典型的には各々の軸方向端部で、少なくともＯＤｂｍ／３だけ、好ましくは少なくともＯＤｂｍ／２だけ、また同様に典型的には少なくとも１＊（ＯＤｂｍ−ＩＤｂｍ）だけ、好ましくは少なくとも２＊（ＯＤｂｍ−ＩＤｂｍ）だけ軸方向に超伝導バルク磁石から延出しており、この場合、ＩＤｂｍは超伝導バルク磁石の最小内径である。
【００２３】
したがって要約すると、本発明によれば、捕捉された磁場（または磁束密度）の良好な均一性および安定性を簡便に達成することができ、これはなぜなら、強磁性シールド体を正確に位置合わせして永久的に固定することができ、またその温度を、典型的には制御装置を別途設ける必要なく、超伝導バルク磁石とともにクライオスタット内で適切に制御することができるためである。なお、超伝導バルク磁石および強磁性シールド体は、冷却装置（コールドヘッド）および／または熱輸送構造体に対する配置に応じて、クライオスタット内で同じ温度であってもよいし、異なる温度であってもよい。
【００２４】
典型的には、この超伝導バルク磁石と強磁性シールド体とを、少なくとも略円筒壁形状に設計している。クライオスタット、強磁性シールド体、および超伝導バルク磁石（ならびに励磁に使用する励磁用電磁石）を、超伝導バルク磁石の回転対称軸ｚに沿って、概して同軸に配置している。超伝導バルク磁石の回転対称（中心）軸ｚによって決まる軸方向に垂直となるように、断面をとっている。
【００２５】
この超伝導バルク磁石にはコルセット構造、具体的には金属（鋼、アルミニウムまたは銅など）製の複数の外側リングを、機械的補強として装備してもよい。
【００２６】
この強磁性シールド体は一体として形成されていてもよいが、互いに固定された部品により構成されてもよい。なお、通常は、強磁性シールド体の外側の漂遊磁場を最小限に抑えるために、強磁性シールド体内に間隙を設けないようにしているが、ただし、小さな間隙、たとえば局所的な壁の半径方向厚さの５分の１よりも小さな間隙であれば、許容され得る。なお、この強磁性シールド体は、クライオスタット内で放射シールドとして機能してもよい。
【００２７】
室温ボアには両側から（貫通孔）、または片側からのみ接触することができる。調査を行うために、室温ボアの内部に試料を配置してもよい。
【００２８】
超伝導バルク磁石は、典型的にはＲｅＢＣＯなどのＨＴＳ材料、具体的にはＹＢＣＯ、またはＭｇＢ２などの材料で作製されている。強磁性シールド体を、クライオスタットの外壁から距離を置いてクライオスタット内に配置しており、典型的には、強磁性シールド体はクライオスタットの外壁と空間により隔てられている。典型的には、超伝導バルク磁石および強磁性シールド体の両方を、クライオスタット内に不動状態で固定している。
【００２９】
超伝導バルク磁石は、超伝導リングの積層体を備えていてもよい。典型的には、これら超伝導リングを軸方向に順に積層している。ただし、同心の超伝導リングを径方向に順に積層することもできる（「入れ子リング」）。超伝導バルク磁石は概して閉じたリング状であり、単一の超伝導リング構造、または複数のディスクもしくは基板（金属薄板または箔など）上の複数のコーティングなどの複数のリング状の超伝導サブ構造で構成され、この複数のリング状のサブ構造を同軸に配置し、かつ軸方向かつ／または径方向に積層し、またこれらのサブ構造を構造的に接続することにより、いわゆる「複合バルク」へと統合してもよい。本発明によれば、これらの変形形態はすべて、超伝導バルク磁石を構成する。超伝導バルク磁石の構造またはサブ構造を融液から成長させていてもよく、その際、「複合バルク」へと統合されるサブ構造を、典型的には基板をコーティングすることによって作製している。本発明による超伝導バルク磁石により、その超伝導ボア内の磁場（または磁束密度）を捕捉することが可能になり、この場合、概して超伝導バルク磁石に電流源を設けず、代わりにこれを誘導励磁用に設計している。
【００３０】
発明の好ましい実施形態
本発明の超伝導磁石装置の好ましい一実施形態では、超伝導バルク磁石の最小内径ＩＤｂｍには、ＩＤｂｍ≧２０ｍｍ、好ましくはＩＤｂｍ≧３０ｍｍ、最も好ましくはＩＤｂｍ≧４０ｍｍが適用される。そのような寸法を用いることにより、超伝導ボア内の試料に接触できるように室温ボアを作製するにあたり、十分な空間が得られ、たとえばＮＭＲ実験の調査対象の試料を簡便に配置することが可能になる。典型的には、クライオスタットの室温ボアの最小直径は１０ｍｍ以上、好ましくは２０ｍｍ以上である。
【００３１】
また、超伝導バルク磁石が回転対称軸ｚの方向に軸方向長Ｌｂｍを有する一実施形態も好ましく、この場合、Ｌｂｍ≧２．５＊ＩＤｂｍとなり、ＩＤｂｍは超伝導バルク磁石の最小内径である。そのような長さＬｂｍを有することから、超伝導バルク磁石は、均一性が良好な超伝導ボア内の残留磁束密度Ｂｂｏを達成することができる。
【００３２】
有益な一実施形態では、強磁性シールド体は、各々の軸方向端部において超伝導バルク磁石の半径方向厚さの少なくとも一部を覆って半径方向内側に向かって延在する強磁性端部キャップを備える。これらの端部キャップを備えることにより、シールド機能の向上および／またはよりコンパクトな設計を実現することができる。２つの軸方向端部に設けた端部キャップ（上部端部キャップと下部端部キャップ）は、典型的には磁石の中央面に対して対称である。他の実施形態では、強磁性シールド体は強磁性端部キャップを１つのみ、たとえば室温ボアへの接触側とは反対の側に備えていてもよく、この端部キャップは、片方の軸方向端部において超伝導バルク磁石の半径方向厚さの少なくとも一部を覆って半径方向内側に向かって延在していてもよい。必要に応じて、端部キャップのそれぞれを強磁性シールド体の主要（円筒）部分からスペーサで分離してもよい。
【００３３】
クライオスタットが、強磁性シールド体の温度を制御するための制御装置を含む一実施形態が好ましい。制御装置を含むことにより、強磁性シールド体の温度の熱安定性をより高いレベルで達成することができ、これにより、超伝導バルク磁石または試料体積の磁気中心における、磁束密度の経時安定性が向上することになる。この制御装置は、クライオスタットの冷却装置（パルス管冷凍機など）の制御部であってもよい。典型的には、この制御装置は、クライオスタット内に配置され、具体的には強磁性シールド装置に取り付けられた、温度センサを含む。
【００３４】
別の好ましい一実施形態では、強磁性シールド体を、
−軸方向に沿って外径および／または内径が変化し、具体的には、軸方向に沿って半径方向厚さが変化し、かつ／または
−方位角位置の関数として半径方向厚さが変化し、具体的には、軸方向に沿った複数の溝を有し、かつ／または
−複数のボアホールを有する、
円筒壁形状、または略円筒壁形状を有するように設計している。少なくとも略円筒壁形状の強磁性シールド体を使用することで、捕捉された磁束密度の均一性を良好なレベルで達成することができる。強磁性シールド体を特別に成形することにより、超伝導バルク磁石によって保存される残留磁束密度の均一性を向上させることができる。なお概して、本発明によれば、超伝導磁石ボア内に捕捉された磁場（または磁束密度）は（励磁用磁石から本装置を取り外した後に）、室温ボア内の少なくとも５ｍｍ３の試料体積において典型的には１００ｐｐｍまたはそれより良い均一性を達成し、または、別途シミング手段（室温ボア内に配置されたシミング装置を使用した、動的シミングなど）を設けない状態で、室温ボア内の少なくとも１ｍｍ３の試料体積において１０ｐｐｍまたはそれより良い均一性を達成する。この試料体積は、概して超伝導バルク磁石の磁気中心に位置する。
【００３５】
超伝導バルク磁石が励磁状態であり、残留磁束強度Ｂｂｏが超伝導バルク磁石によってその磁気中心で保存される一実施形態が、とりわけ好ましい。励磁状態において、本発明の装置は、典型的には使用場所へと搬送され、調査対象の試料に（典型的には、比較的高い強度と高い均一性の）残留磁束密度Ｂｂｏを安価に供給する用途で使用される。こうした励磁状態では、超伝導円電流が抵抗損失なしに超伝導バルク磁石を流れ、またこの超伝導バルク磁石は、その臨界温度Ｔｃｒｉｔよりも十分に低い温度Ｔｂｍに維持される（典型的には、Ｔｂｍ≦２／３＊ＴｃｒｉｔまたはＴｂｍ≦０．５＊Ｔｃｒｉｔでもそうなり、その際の温度はケルビンである）。なお、超伝導バルク磁石（また、より一般的には超伝導磁石装置）の磁気中心は、概して回転対称軸（ｚ）上であって、回転対称軸（ｚ）上の点から±０．１＊Ｌｂｍの位置にあり、かつ超伝導バルク磁石の上部および下部から等距離の位置にある点である。
【００３６】
上記実施形態の好ましい一発展形態では、Ｂｂｏ≧３．５テスラ、好ましくはＢｂｏ≧５．０テスラ、最も好ましくはＢｂｏ≧７．０テスラである。そのような高い磁束密度を他の手段によって供給する際、費用の点で比較的高価になるため、本発明はこの発展形態においてとりわけ有利である。磁気中心において（または試料体積内で）Ｂｂｏを測定するが、ただし、超伝導ボア内の磁場の変動は典型的には小さい。なお、他の実施形態では、ＢｂｏはＢｂｏ≧１．５テスラまたはＢｂｏ≧２．５テスラの範囲にあってもよい。
【００３７】
室温ボアの外側、およびクライオスタットの外側のいずれであっても漂遊磁場が１５ガウス以下、好ましくは５ガウス以下の大きさを有するように、超伝導磁石装置、具体的には強磁性シールド体を構成している一発展形態がとりわけ好ましい。クライオスタット内に強磁性シールド体を入れることにより、別途手段を設けることなく、概して、クライオスタットの外側に低漂遊磁場、具体的には５ガウス以下の漂遊磁場をもたらすことができる。なお、クライオスタットまたはクライオスタットの外壁などのクライオスタットの部分を、鉄などの強磁性材料で作製することで、漂遊磁場を低減してもよい。クライオスタットの外側の漂遊磁場が５ガウスよりも少し高い範囲（最大１５ガウスなど）にある場合は、クライオスタットの周りに簡素な温かい鉄製シールド筐体（金属薄板製など）を配置することにより、温かい鉄製シールド筐体の外側における漂遊磁場が、５ガウス以下となるようにしている。
【００３８】
好ましい一発展形態では、強磁性シールド体は、その最大磁化の少なくとも７０％の磁化になっている。磁化の程度が不均一である場合、この磁化の程度を強磁性シールド体全体にわたって平均化してもよい。強磁性シールド体をそこまで高度に使用する（磁化する）ことにより、コンパクトで軽量な設計を実現することができる。
【００３９】
また、本発明の範囲内にある励磁装置は、
−励磁ボアを有する励磁用電磁石と、
−上記の本発明の超伝導磁石装置とを備え、
本超伝導磁石装置の少なくとも一部を励磁ボア内に配置している。本発明の励磁装置により、コンパクトなシールド超伝導磁石装置をフィールドクーリング手順に用いることができ、この場合、強磁性シールド体を所定の位置に配置するために強い機械力を制御する必要がなく、また、超伝導ボア内に捕捉された磁束密度の良好な均一性および安定性を簡便に達成することができる。
【００４０】
さらに、本発明の範囲内にあるのは、上記の本発明の超伝導磁石装置の使用であって、試料を室温ボア内に配置し、また超伝導バルク磁石によってその磁気中心に保存される前記残留磁束密度Ｂｂｏにこの試料を晒し、室温ボア内の試料にＮＭＲ測定を実行することを特徴とする。これは、調査対象の試料に対してＮＭＲ実験を行うための簡便かつ安価な方法である。
【００４１】
超伝導バルク磁石を励磁するための本発明の方法
さらに、本発明の範囲内に、超伝導磁石装置内の超伝導バルク磁石を励磁する方法があり、前記超伝導磁石装置は、
−超伝導ボアを有する超伝導バルク磁石であって、この超伝導バルク磁石は回転対称軸ｚ、およびこの回転対称軸ｚに垂直な平面内の最大外径ＯＤｂｍを有し、超伝導ボアは、回転対称軸ｚに垂直な平面内の最小断面積Ｓｂｏを有する、超伝導バルク磁石と、
−室温ボアを有するクライオスタットであって、超伝導バルク磁石をこのクライオスタット内に配置し、室温ボアを超伝導ボア内に配置している、クライオスタットと、
−シールドボアを有する強磁性シールド体であって、超伝導バルク磁石をこの強磁性シールド体のシールドボア内に配置し、この強磁性シールド体は、各々の軸方向端部で回転対称軸ｚに対して、少なくともＯＤｂｍ／３だけ超伝導バルク磁石から延出している、強磁性シールド体とを備え、
さらに、回転対称軸ｚに垂直であり、強磁性シールド体と交差しているすべての平面内における強磁性シールド体の断面積の平均として定義される、強磁性シールド体の平均断面積Ｓｆｂに対して、Ｓｆｂ≧２．５＊Ｓｂｏが適用され、
この強磁性シールド体をクライオスタット内に配置し、具体的には前記超伝導磁石装置を、上記の本発明の超伝導磁石装置として設計し、
前記方法は、
励磁用電磁石の励磁ボア内に、前記励磁用電磁石の少なくとも一部を配置するステップａ）と、
少なくとも１つの電流を励磁用電磁石に印加することによって、励磁ボア内で磁束密度を発生させ、その結果超伝導バルク磁石の磁気中心（ＭＣ）に印加磁束密度Ｂａｐｐが存在するようにするステップｂ）であって、
この場合、超伝導バルク磁石の温度Ｔｂｍは、超伝導バルク磁石の臨界温度Ｔｃｒｉｔを超えている、ステップｂ）と、
この温度Ｔｂｍを、Ｔｃｒｉｔ未満に下げるステップｃ）と、
励磁用電磁石における少なくとも１つの電流をオフにするステップｄ）であって、その際Ｔｂｍ＜Ｔｃｒｉｔとすることにより、残留磁束密度Ｂｂｏが磁気中心に保存されるようにする、ステップｄ）と、
励磁ボアから前記超伝導磁石装置を取り外して、Ｔｂｍ＜Ｔｃｒｉｔを維持するステップｅ）とを含む。
【００４２】
本発明によれば、強磁性シールド体を介して超伝導バルク磁石を励磁しており、この強磁性シールド体をクライオスタット内に配置している。これにより、超伝導バルク磁石に対して強磁性シールド体を後で位置決めすることが回避されることになり、この位置決めは厄介（機械力の制御が必要）であり、正確に行うのは困難である（概して、保存された磁束密度の均一性を損なうものである）。また、クライオスタット内に強磁性シールド体を入れることにより、強磁性シールド体固有の温度制御が達成され、その結果磁場を安定させることになる。さらに、とりわけ本超伝導磁石装置を卓上用途で使用するのに適した、コンパクトな設計が可能になる。
【００４３】
なお概して、励磁用磁石、クライオスタット、強磁性シールド体、および超伝導バルク磁石を、超伝導バルク磁石の回転対称軸ｚに沿って同軸に配置している。
【００４４】
ＢａｐｐはＢｂｏにほぼ対応しており、ここでＢｂｏは、励磁用磁石オフになった後に超伝導バルク磁石によって保存される、超伝導ボア内の磁気中心における残留磁束密度である。ただし、具体的には超伝導バルク磁石の長さが有限であり、励磁中と励磁完了後の強磁性シールド体の磁化が変動することにより、Ｂｂｏは実際にはＢａｐｐからわずかに逸脱する。なお、試料体積内に均一な（より均一な）Ｂｂｏを確立するために、多くの場合、いくぶん不均一性を伴った状態のＢａｐｐを選択する必要がある。典型的には、超伝導バルク磁石および強磁性シールド体の両方を、クライオスタット内に不動状態で固定している。
【００４５】
励磁用磁石の（すなわち内部の）磁束密度を、強磁性シールド体を確実に貫通するよう、十分大きくなるように選択している。なお、励磁用磁石の磁束密度は、最終的に磁束密度の最大値に達するまで、典型的にはたとえば線形に上昇していく。
【００４６】
好ましくは、励磁用磁石に印加される少なくとも１つの電流を、Ｂａｐｐ＜（Ｓｆｂ＊Ｂｓａｔ）／Ｓｂｏ、最も好ましくはＢａｐｐ≦０．９＊（Ｓｆｂ＊Ｂｓａｔ）／Ｓｂｏとなるように選択しており、その際、Ｂｓａｔは強磁性シールド体が磁気飽和する磁束密度である。このようにして、励磁後の強磁性シールド体が、クライオスタットの周囲環境を不要な漂遊磁場から確実かつ良好に保護できるようになる。なお、本超伝導磁石装置の構造、具体的にはＳｆｂおよびＳｂｏ、ならびに強磁性シールド材料も同様に、上記の条件に合うよう意図的に選択してもよい。なお、典型的にはＢａｐｐ＞２．５＊Ｂｓａｔであるが、Ｂａｐｐ＞４＊Ｂｓａｔであってもよい。
【００４７】
なお、ここではＢｚ（軸方向に沿った磁束密度成分）のみを考慮している。
【００４８】
本発明の方法の好ましい一変形形態では、ステップｂ）において、少なくとも１つの電流をＢａｐｐ≧３．５テスラ、好ましくはＢａｐｐ≧５．０テスラ、最も好ましくはＢａｐｐ≧７．０テスラとなるように選択している。また、結果として得られるＢｂｏも、基本的には３．５テスラ以上、あるいは５．０テスラ以上、もしくは７．０テスラ以上になる。こうした高磁束密度化は費用がかかる上、他の手段で達成するのが困難であるため、本発明による利点がとりわけ顕著である。
【００４９】
さらに好ましいのが、
−超伝導バルク磁石の形状および／または強磁性シールド体の形状を選択することにより、
−かつステップｅ）の後、クライオスタット内の強磁性シールド体の温度を制御することにより、
磁気中心（ＭＣ）に対して＋５ｍｍから−５ｍｍまでの位置における回転対称軸（ｚ）上の磁束密度を、ステップｅ）の後、Ｂｂｏが１００ｐｐｍ以内になるよう維持している一変形形態である。その後、室温ボアにおいて、ＮＭＲ測定などのとりわけ精密な測定を、超伝導ボア内における磁気中心にある試料体積に対して実行してもよい。
【００５０】
さらなる利点を本明細書と添付の図面とから導き出すことができる。上記および下記の特徴を、本発明に従って個々に、または任意の組み合わせで集合的に使用することができる。言及した実施形態、網羅的な列挙としてではなく、むしろ、本発明を説明するための特徴の例示として理解されるべきである。
【００５１】
本発明を以下の図面に示す。
【図面の簡単な説明】
【００５２】
【図１】本発明の超伝導磁石装置と励磁用電磁石とを備える、本発明の励磁装置の例示的な一実施形態における、ｚ軸に沿った縦断面図を示す。
【図２】図１の励磁装置の概略断面図を示す。
【図３】励磁用磁石に通電する前の、本発明の励磁方法の例示的な一変形形態の第１の段階にある、本発明の励磁装置を概略的に示す。
【図４】励磁電流が低く、強磁性シールド体がまだ飽和していない状態の、第２の段階にある図３の励磁装置を示す。
【図５】充電電流が十分に高くなり、強磁性シールド体が飽和し、一部の磁束が超伝導バルク磁石を貫通する状態の、第３の段階における図３の励磁装置を示す。
【図６】超伝導バルク磁石がその臨界温度未満まで冷却され、励磁電流がその最高値に達している状態の、第４の段階における図３の励磁装置を示す。
【図７】励磁電流が再度いくらか低下している状態の、第５の段階における図３の励磁装置を示す。
【図８】励磁電流がさらに低下した状態の、第６の段階における図３の励磁装置を示す。
【図９】励磁電流がゼロまで低下し、また残留磁場が超伝導バルク磁石によって捕捉されている状態の、第７の段階における図３の励磁装置を示す。
【図１０】励磁用電磁石から取り外した後の、図３の超伝導磁石装置を示す。
【図１１】図３〜図１０に示す本発明の方法の時間の関数としての、励磁用磁石の電流、超伝導バルク磁石の温度、ならびに位置ＭＣおよびＬＢにおける磁束密度（図３を参照のこと）の概略図を示す。
【図１２】本発明の超伝導磁石装置の超伝導バルク磁石と強磁性シールド体との例示的な配置を示し、この強磁性シールド体は複数の円周方向溝を示す。
【図１３】本発明の超伝導磁石装置の超伝導バルク磁石と、複数の端部キャップを備える強磁性シールド体との別の例示的な配置を示し、この超伝導バルク磁石は円周方向溝を示す。
【発明を実施するための形態】
【００５３】
なお、上記図面は本質的に概略的なものであり、本発明の特定の特徴をより明確に示すために、いくつかの特徴を誇張的または控えめに示している場合がある。
【００５４】
図１は、一例として、本発明の超伝導磁石装置２と励磁用電磁石３とを備える、本発明の励磁装置１を概略的に示す。なお、平面ＩＩにおける励磁装置１の断面を図２に示しており（簡略化のために、励磁用クライオスタットを図示せず）、この平面ＩＩは、超伝導磁石装置２の超伝導バルク磁石９の回転対称軸である軸ｚに垂直であり、超伝導バルク磁石９の磁気中心を通る。
【００５５】
図示の実施例では、励磁用電磁石３は、励磁用クライオスタット５内に配置された、ここでは超伝導タイプの略円筒壁形状の励磁用コイル４を備える。励磁用クライオスタット５の内部は極低温であるが、他の実施形態では、非超伝導の励磁用磁石も使用できることに留意されたい。励磁用電磁石３は、自身を流れる電流に応じて、その励磁ボア６内に（励磁用）磁束密度を発生させる。励磁用磁石３を流れる電流を、電子制御装置（図示せず）によって制御してもよい。
【００５６】
励磁ボア６内には、超伝導磁石装置２を配置している。超伝導磁石装置２は、室温ボア８を有するクライオスタット７を備え、室温ボア８は、ここでは片側（ここでは上側）のみに開口している。なお、簡略化のために、クライオスタット７の下部を図１には図示していない。クライオスタット７の内部には超伝導バルク磁石９を配置しており、この超伝導バルク磁石９は、ｚ軸と同軸に配置された４つの高温超伝導（ＨＴＳ）リングで構成されているため、４つのリング全体において、超伝導バルク磁石９の形状は、ｚを中心とした回転対称性を有する略円筒壁形状となっている。クライオスタット７の室温ボア８は、超伝導バルク磁石９の超伝導ボア１０内に延在する。さらに、クライオスタット７内には、略円筒壁形状の強磁性シールド体１０を配置している。超伝導バルク磁石９を、強磁性シールド体１１のシールドボア１２内に配置している。
【００５７】
励磁ボア６を有する励磁用電磁石３と、室温ボア８を有するクライオスタット７と、シールドボア１２を有する強磁性シールド体１１と、超伝導ボア１０を有するバルク超伝導磁石９とを、すべてｚ軸と同軸に配置している。
【００５８】
クライオスタット７の内部では、少なくとも超伝導バルク磁石を配置し、たとえばクライオスタット７のＬＮ２またはＬＨｅなどの極低温流体を付加するか、または除去することによって、あるいは冷却ヘッド（簡略化のために図示せず）を制御することによって、また必要であれば、クライオスタット７内の何らかの加熱装置、典型的には電気加熱装置（簡略化のために図示せず）を駆動かつ停止することにより、超伝導バルク磁石９が超伝導状態になる臨界温度Ｔｃｒｉｔを超える温度から温度Ｔｃｒｉｔ未満まで、温度を変更してもよい。クライオスタット７は、典型的には真空断熱体（簡略化のために図示せず）を含むか、または排気されている。
【００５９】
図示の実施例では、強磁性シールド体１１は、ここでは非磁性材料、たとえば銅などで作製された複数のスペーサ１３を取り囲み、これらのスペーサ１３はほぼ環状で、超伝導バルク磁石９の下側および上側に配置され、また、ここでは超伝導バルク磁石９の半径方向厚さ全体を覆って、半径方向内側に向かって延在している。他の実施形態では、これらのスペーサ１３を同じサイズの強磁性要素で置き換えてもよく、これらの強磁性要素が強磁性端部キャップとして機能し、強磁性シールド体１１の一部を構成していてもよい。スペーサ１３および強磁性シールド体１１を、ここでは複数のベース構造体１６によって軸方向に包囲しており、底部ベース構造体１６を機械的支持および／または冷却のためにロッド１７に接続している。銅などの非磁性材料で、これらのベース構造体１６およびロッド１７を作製している。
【００６０】
強磁性シールド体１１は、その上端部および下端部の両方で、延出部分ＥＸｓｂだけ軸方向に超伝導バルク磁石９から延出している。超伝導バルク磁石９は（すべてのｚ位置に対して最大の）外径ＯＤｂｍを有し、また（すべてのｚ位置に対して最小の）内径ＩＤｂｍを有し、これらはともにｚに沿って一定である。図示の実施例では、ＥＸｓｂ＝ＯＤｂｍ／２が適用され、さらにＥＸｓｂ＝（ＯＤｂｍ−ＩＤｂｍ）が適用される。なお、本発明によれば、ＥＸｓｂ≧（ＯＤｂｍ−ＩＤｂｍ）、とりわけＥＸｓｂ≧２＊（ＯＤｂｍ−ＩＤｂｍ）が好ましい形状寸法である。また、ここで、超伝導バルク磁石９の軸方向長Ｌｂｍに対して、Ｌｂｍ＝３．５＊ＩＤｂｍがさらに適用される。
【００６１】
強磁性シールド体９は、環状の平均断面積Ｓｆｂを有し、ここでは強磁性シールド体９の断面積がｚにわたって一定であるため、図２で直接この平均断面積Ｓｆｂを見ることができる（なお、断面積がｚにわたって変化する場合、平均化を実行してＳｆｂを確定する必要がある）。超伝導ボア１０の最小断面積、すなわち超伝導バルク磁石９の内端の内側の全領域をＳｂｏとし、ここでも超伝導バルク磁石９の超伝導ボア１０の断面積がｚにわたって一定であるため、この場合も図２で直接この超伝導ボア１０の最小断面Ｓｂｏを見ることができる（なお、断面積がｚにわたって変化する場合、Ｓｂｏを確定するために最小断面積を選択する必要がある）。図示の例では、ほぼＳｆｂ＝１０＊Ｓｂｏが適用され、これはすなわち、強磁性シールド体１１の平均断面積Ｓｆｂは、超伝導ボア１０の最小断面積Ｓｂｏよりもはるかに大きくなることを意味する。
【００６２】
室温ボア８の内部において、超伝導ボア１０の磁気中心ＭＣに試料体積１４を配置し、そこに調査対象の試料１５を配置してもよい（典型的には励磁後）。
【００６３】
超電導バルク磁石９の、または超伝導磁石装置２の磁気中心ＭＣに残留磁束密度Ｂｂｏを確立する為、励磁装置１を使用して、「フィールドクーリング」型手順で、超伝導バルク磁石９を超伝導電流で誘導的に励磁（通電）する。この目的のために、クライオスタット７内にある強磁性シールド体１１を介して同様にクライオスタット７内にある超伝導バルク磁石９に励磁用磁場を印加し、その結果、超伝導ボア１２内で磁気中心ＭＣに磁束密度Ｂａｐｐが印加されることになる（図３〜図１０および図１１の下部を参照のこと）。次いで、超伝導磁石装置２を励磁用電磁石３から取り外して使用場所へと搬送し、そこで試料体積１４内の試料１５を調査してもよい。
【００６４】
図３〜図１０は、一例として、たとえば図１および図２に示すような、励磁用電磁石９を用いて超伝導磁石装置２を励磁するための本発明の励磁方法を示す。簡略化のために、図３〜図１０では、励磁用クライオスタットと、強磁性シールド体１１および超伝導バルク磁石９を内包するクライオスタットとを示していない。図１１は、励磁用電磁石３に印加される電流Ｉ（任意の単位、上部）、ならびに磁気中心ＭＣ（下部の太い曲線）およびＬＢ（強磁性シールド体１１の外側であって励磁ボア内側の位置、下部の破線曲線）にある磁束密度Ｂ（任意の単位）、ならびに超伝導バルク温度Ｔｂｍ（任意の単位、中央部の点線）を方法の工程における時間の関数として示す。
【００６５】
ステップａ）では、超伝導磁石装置２を励磁用磁石３の励磁ボア内に配置するが、これについては図３を参照のこと。励磁用磁石３の励磁が開始される前、電流Ｉが励磁用磁石３に印加されることはなく、また磁束密度Ｂが磁気中心ＭＣおよび位置ＬＢの両方に存在しない状態であるが、これについては図１１を参照されたい。超伝導バルク磁石９の温度はＴｃｒｉｔを超えるＴｂｍであり、したがって超伝導状態ではない。
【００６６】
ステップｂ）では、電流Ｉを（ここでは線形に）上昇させ、これにより、励磁ボア内の磁束密度が上昇する。最初は、強磁性シールド体１１は超伝導バルク磁石９と磁気中心ＭＣとを内包する自身の内部を遮蔽するため、電流Ｉの増加によって磁気中心に磁束密度が発生することはなく、また磁束密度も位置ＬＢで大幅に低減された状態であるが、これについては図４の磁力線２０を参照されたい。電流Ｉがさらに増加すると強磁性シールド体１１は飽和し、一部の磁束密度が超伝導バルク磁石９に侵入するが、これについては図５を参照されたい。なお、超伝導バルク磁石９は（まだ）超伝導状態ではないので、この状況では超伝導バルク磁石９による大きな遮蔽効果が何ら得られない。ついに励磁用磁石の電流Ｉは最大Ｉ０に達し、それに応じて磁気中心ＭＣでＢａｐｐに達することになるが、これについては図６を参照されたい。強磁性シールド体１１の相対的な遮蔽効果はこの状況ではかなり弱く、その結果、貫通する磁束密度Ｂａｐｐは、強磁性シールド体１１を設けない状態で存在し得る励磁用磁石３内の磁束密度に近似する。超伝導ボア内で特定のＢａｐｐ値が必要である場合、本発明のフィールドクーリング法では、励磁用電磁石内に強磁性シールド体を設けない従来のフィールドクーリングと比較して、励磁用電磁石に若干強い電流が必要となる。位置ＬＢの磁束密度は、この段階の磁気中心ＭＣにおける磁束密度にほぼ対応している。
【００６７】
ステップｃ）では、超伝導バルク磁石９の温度ＴｂｏをＴｃｒｉｔ未満に下げ、このために超伝導バルク磁石９は超伝導状態になる。励磁用磁石３の電流ＩはＩ０のまま変化しないが、これについては図１１を参照されたい。磁束密度分布は、ほぼ図６に示す状態のままとなる。
【００６８】
ステップｄ）では、励磁用磁石３の電流Ｉを下げ、それに応じて励磁用磁石３が発生させる磁束密度は減少することになり、これを位置ＬＢの磁束密度Ｂによって知ることできるが、これについては図１１を参照されたい。この時点で超伝導状態の超伝導バルク磁石９は、超伝導バルク磁石９内に誘導された対応する超伝導電流により、超伝導ボアに自身が閉じ込めている磁束を一定に保持する。超伝導バルク磁石９の外側では磁場は減少しているが、これについては図７を参照し、またさらにこれが減少する様子については図８を参照されたい。最終状態では、電流Ｉがゼロに達すると、超伝導バルク磁石９が発生させる磁力線２０が周囲環境に著しく拡散することなく、強磁性シールド体１１を貫いてループ化することになるが、これについては図９を参照されたい。磁気中心ＭＣの磁束密度はＢｂｏであり、これはそれ以前に存在したＢａｐｐにほぼ対応している。たとえば位置ＬＢにおける強磁性シールド体１１の外側の磁束密度は絶対値では低い値となり、この例では、たとえばステップｃ）での磁束密度と比較して、位置ＬＢで反対の符号を持つことになるが、これについては図１１を参照されたい。
【００６９】
超伝導バルク磁石９の温度ＴｂｍがＴｃｒｉｔよりも十分に低く維持されている限り、超伝導バルク磁石９またはその超伝導ボア内に捕捉された磁束密度Ｂｂｏは一定のままとなる。
【００７０】
ステップｅ）では、超伝導バルク磁石９および強磁性シールド体１１、ならびにこれらを内包するクライオスタット（図示せず）を備える超伝導磁石装置２を、励磁用電磁石３から取り外し、図１０は、超伝導磁石装置２を既に取り外した状態を示している。次いで、たとえばＮＭＲ実験用途で使用できる実験室などの使用場所へと、超伝導磁石装置２を搬送する。超伝導ボア内の磁気中心ＭＣにおける磁束密度、および位置ＬＢ（ＬＢを超伝導磁石装置２に対する位置として選択していると仮定）における強磁性シールド体１１の外側の磁束密度が、この取り外しまたは搬送時に変化することはないが、これについては図１１を参照されたい。したがって、超伝導磁石装置２は、強度の磁力を制御する必要性を伴う、励磁後に強磁性シールド体を配置する必要なしに、周囲環境を漂遊磁場から保護するように十分に遮蔽され、その際、超伝導磁石装置は超伝導ボア内に強力な磁場をもたらすことになる。また、本発明による強磁性シールド体を励磁前に高精度でクライオスタット内に固定することができるため、装置２により、試料体積内または超伝導ボア内部の磁場の均一性を良好にすることができる。また、強磁性シールド体をクライオスタットの内部に設け、かつ超伝導バルク磁石とともにこれを冷却しているため、本装置により、試料体積内または超伝導孔部内部において、磁場を良好に安定させることが可能になる。さらに、クライオスタット内に強磁性シールド体を配置することにより、とりわけ超伝導磁石装置２のコンパクトな設計が可能になる。
【００７１】
図１２は、一例として、本発明の超伝導磁石装置２で用いる、強磁性シールド体１１と、シールドボア１２内に配置された超伝導バルク磁石９との配置を示す。図示の実施例では、強磁性シールド体１１は略円筒壁形状であるが、その外側に、ここでは２つの円周方向溝３０、３１を備える外形を呈する。換言すれば、半径方向厚さは、ここでは強磁性シールド体１１での軸方向位置（ｚ位置）の関数として変化する。そのような構成により、超伝導ボア１０内、より具体的には、試料１５が配置される試料体積１４における磁束密度の均一性が影響を受け、具体的には向上し得る。さらなる構成として、強磁性シールド体１１は、複数の軸方向溝またはボアホール（図示せず）を含んでいてもよい。
【００７２】
なお、代替的にまたは付加的に、超伝導バルク磁石９はさらに別の構成、具体的には軸方向（ｚ方向）に沿って変化する半径方向厚さを有していてもよいが、これについては図１３を参照されたい。ここで、超伝導バルク磁石９は、その内側に円周方向溝３２を有する。強磁性シールド体１１は、ここでは円筒壁形状の本体３３と、２つの強磁性端部キャップ３４、３５（ここでは、さらに理解を深めるために持ち上げた状態で示している）とを備え、これらの端部キャップ３４、３５を、好ましくは超伝導バルク磁石９の軸方向に隣接して、または少なくとも超伝導バルク磁石９の軸方向のすぐ近くに配置して使用し、またこれらの端部キャップ３４、３５は、超伝導バルク磁石９を覆って半径方向内側に延在している。
【符号の説明】
【００７３】
１  励磁装置
２  超伝導磁石装置
３  励磁用電磁石
４  励磁用コイル
５  励磁用クライオスタット
６  励磁ボア
７  クライオスタット（強磁性シールド体および超伝導バルク磁石用）
８  室温ボア
９  超伝導バルク磁石
１０  超伝導ボア
１１  強磁性シールド体
１２  シールドボア
１３  スペーサ
１４  試料体積
１５  試料
１６  ベース構造体
１７  ロッド
２０  磁力線
３０  溝
３１  溝
３２  溝
３３  本体
３４  端部キャップ
３５  端部キャップ
Ｂ  磁束密度
Ｂａｐｐ  印加磁束密度
Ｂｂｏ  残留磁束密度
ＥＸｓｂ  超伝導バルク磁石に対する強磁性シールド体の軸方向延出部分
Ｉ  電流（励磁用磁石に印加）
Ｉ０  最大電流（励磁用磁石に印加）
ＩＤｂｍ  超伝導バルク磁石の（最小）内径
ＬＢ  磁束密度測定の位置（励磁用磁石の内側であって強磁性シールド体の外側）
Ｌｂｍ  超伝導バルク磁石の軸方向長
ＭＣ  磁気中心（超伝導バルク磁石／超伝導磁石装置の）
ＯＤｂｍ  超伝導バルク磁石の（最大）外径
Ｓｆｂ  強磁性シールド体の平均断面積
Ｓｂｏ  超伝導ボアの最小断面積
Ｔｂｍ  超伝導バルク磁石の温度
Ｔｃｒｉｔ  超伝導バルク磁石の臨界温度
ｚ  超伝導バルク磁石の回転対称軸／軸方向
【図１】
2020187109.tif 000003
【図２】
2020187109.tif 000004
【図３】
2020187109.tif 000005
【図４】
2020187109.tif 000006
【図５】
2020187109.tif 000007
【図６】
2020187109.tif 000008
【図７】
2020187109.tif 000009
【図８】
2020187109.tif 000010
【図９】
2020187109.tif 000011
【図１０】
2020187109.tif 000012
【図１１】
2020187109.tif 000013
【図１２】
2020187109.tif 000014
【図１３】
2020187109.tif 000015
【外国語明細書】
2020187109000001.pdf
2020187109000002.pdf
2020187109000003.pdf
2020187109000004.pdf